СПЛАВ НА МАГНИЕВОЙ ОСНОВЕ, ПОДХОДЯЩИЙ ДЛЯ ПРИМЕНЕНИЯ ПРИ ВЫСОКОЙ ТЕМПЕРАТУРЕ, И СПОСОБ ЕГО ПОЛУЧЕНИЯ

1. Способ получения сплава на магниевой основе, подходящего для применения при высокой температуре, включающий:
расплавление магния (Mg) или магниевого сплава с получением жидкой фазы;
добавление от 0,5 мас.% до 4,0 мас.% оксида кальция (CaO) на поверхность расплава, в котором находится расплавленный магний или магниевый сплав;
расходование CaO, с тем чтобы в результате поверхностной реакции восстановления между расплавом и CaO в магнии или магниевом сплаве по меньшей мере по существу не оставалось CaO; и
образование соединения в результате реакции по меньшей мере части кальция (Ca), полученного в результате поверхностной реакции восстановления в магнии или магниевом сплаве.
2. Способ по п.1, включающий добавление CaO, масса которого в 1,4 раза больше, чем конечная масса кальция в целевом составе, на поверхность расплава, в котором находится расплавленный магний или магниевый сплав.
3. Способ по п.1, отличающийся тем, что количество добавленного CaO находится в пределах 1,0-3,5 мас.%.
4. Способ по п.1, отличающийся тем, что кальций образуется в количестве, составляющем 0,8-2,4 мас.%.
5. Способ по п.4, отличающийся тем, что конечный состав магниевого сплава содержит 6,0-8,0 мас.% алюминия (Al), 0,1-0,3 мас.% марганца (Mn), 0,2-0,3 мас.% стронция (Sr), менее 0,04 мас.% цинка (Zn), менее 0,9 мас.% олова (Sn), остальное - магний.
2
2
2
6. Способ по п.1, отличающийся тем, что полученное соединение содержит по меньшей мере одно из: MgCa, AlCa и (Mg, Al)Ca.
7. Сплав на магниевой основе, подходящий для применения при высокой температуре, характеризующийся тем, что указанный сплав на магниевой основе получен путем добавления от 0,5 мас.% до 4,0 мас.% CaO к расплавленному магнию или магниевому сплаву и частичного или полного расходования CaO в результате реакции восстановления CaO,
где указанный сплав на магниевой основе содержит соединение, полученное в результате объединения Ca с Mg или другими легирующими элементами в сплаве на магниевой основе с обеспечением тем самым улучшенных механических свойств при высокой температуре по сравнению с магнием или магниевыми сплавами аналогичного состава, полученными путем прямого добавления Ca.
8. Сплав на магниевой основе по п.7, отличающийся тем, что механические свойства при высокой температуре представляют собой предел текучести при высокой температуре или прочность на разрыв при высокой температуре.
9. Сплав на магниевой основе по п.7, отличающийся тем, что количество добавленного CaO находится в пределах 1,0-3,5 мас.%.
10. Сплав на магниевой основе по п.7, отличающийся тем, что кальций образуется в количестве, составляющем 0,8-2,4 мас.%.
11. Сплав на магниевой основе по п.10, отличающийся тем, что конечный состав магниевого сплава содержит 6,0-8,0 мас.% Al, 0,1-0,3 мас.% Mn, 0,2-0,3 мас.% Sr, менее 0,04 мас.% Zn, менее 0,9 мас.% Sn, остальное - Mg.
2
2
2
12. Сплав на магниевой основе по п.7, отличающийся тем, что полученное соединение содержит по меньшей мере одно из: MgCa, AlCa и (Mg, Al)Ca.
13. Сплав на магниевой основе, подходящий для применения при высокой температуре, характеризующийся тем, что указанный сплав на магниевой основе получен путем добавления от 0,5 мас.% до 4,0 мас.% CaO к расплавленному магнию или магниевому сплаву и частичного или полного расходования CaO в ходе реакции его восстановления,
где указанный сплав на магниевой основе содержит соединение, полученное в результате объединения Ca с Mg или другими легирующими элементами в сплаве на магниевой основе с обеспечением тем самым более низких значений удлинения при высокой температуре и деформации ползучести при высокой температуре по сравнению с магниевым сплавом аналогичного состава, полученным путем прямого добавления кальция.
14. Сплав на магниевой основе по п.13, отличающийся тем, что количество добавленного CaO находится в пределах 1,0-3,5 мас.%.
15. Сплав на магниевой основе по п.13, отличающийся тем, что Ca образуется в количестве, составляющем 0,8-2,4 мас.%.
16. Сплав на магниевой основе по п.15, отличающийся тем, что конечный состав магниевого сплава содержит 6,0-8,0 мас.% Al, 0,1-0,3 мас.% Mn, 0,2-0,3 мас.% Sr, менее 0,04 мас.% Zn, менее 0,9 мас.% Sn, остальное - Mg.
2
2
2
17. Сплав на магниевой основе по п.13, отличающийся тем, что полученное соединение содержит по меньшей мере одно из MgCa, AlCa и (Mg, Al)Ca.
18. Сплав на магниевой основе, подходящий для применения при высокой температуре, характеризующийся тем, что указанный сплав на магниевой основе получен путем добавления к расплавленному магнию или магниевому сплаву CaO и проведения поверхностной реакции восстановления CaO, причем прочность и удлинение как механические свойства при комнатной температуре увеличиваются одновременно по сравнению с магниевым сплавом аналогичного состава, полученным путем прямого добавления кальция.